REVENDICATIONS 1) Matériau silicone qui comprend les constituants suivants : I. une composition POS réticulable par des réactions de polyaddition comprenant : (1) au moins un POS porteur de fonctions Si-alcényles aptes à réagir par des réactions d'addition avec les fonctions réticulantes Si-H d'un POS (2), (2) au moins un POS porteur de fonctions Si-H aptes à réagir avec les fonctions Si-alcényles du POS (1), (3) éventuellement au moins un POS non réactif, différent des POS(1) et (2), utilisable comme diluant, (4) un catalyseur des réactions de polyaddition, (5) une charge minérale renforçante particulaire traitée par un agent de compatibilisation (AC) ; Il. un agent mouillant consistant dans un ou plusieurs agents (s) permettant de conférer un caractère hydrophile à la surface du matériau silicone ; ledit matériau silicone étant caractérisé en ce que le constituant charge (5) est engagé, au moment de la préparation de la composition POS, sous la forme d'une suspension obtenue : - en mettant en présence la charge minérale renforçante avec l'agent de compatibilisation (AC) et avec une huile silicone comprenant une partie ou la totalité du (ou des) POS (1) et éventuellement avec de l'eau, - cette mise en présence étant un traitement consistant à introduire l'AC en deux temps dans le milieu de préparation de la suspension : # d'une part, avant et/ou sensiblement simultanément à l'incorporation, dans au moins une partie de l'huile silicone mise en #uvre et dans l'eau éventuellement présente, de la charge minérale renforçante particulaire utilisée, cette introduction d'AC (portion 1) s'opérant en une ou plusieurs fois avec une fraction d'AC correspondant à une proportion inférieure ou égale à 8 % en poids par rapport à la charge renforçante particulaire ; et # d'autre part (portion 2), après cette incorporation de la charge renforçante dans au moins une partie de l'huile silicone et dans l'eau éventuellement présente. 2) Matériau selon la revendication 1, caractérisé en ce que la préparation de la suspension de charge minérale renforçante (5) traitée par un AC consiste : # à mélanger : - (100-v) parties en poids de l'huile silicone comprenant au moins une portion du (ou des) POS (1), - 0 à 5 parties en poids d'eau, - 20 à 80 parties en poids de charge minérale renforçante particulaire, - et la portion 1 d'AC représentant au plus 8 % du poids de la charge renforçante, # à introduire au mélange la portion 2 d'AC, # à laisser réagir, de préférence sous agitation, # à chauffer le mélange obtenu, en choisissant un couple pression/température tel qu'il se produit une dévolatilisation d'au moins une partie de l'eau éventuellement présente et des éléments volatils, # à refroidir si nécessaire le mélange dévolatilisé, # et à compléter éventuellement la suspension avec le reste d'huile silicone (v parties en poids ; le symbole v allant de zéro à 50 parties en poids). 3) Matériau selon la revendication 1 ou 2, caractérisé en ce que : # l'agent de compatibilisation, dans sa portion 1, est choisi dans le groupe formé par: - une organosilazane et/ou un cycloorganosilazane ; - un siloxane hydroxylé di- ou mono-fonctionnel ; - une amine ; - un acide organique de bas poids moléculaire. # l'agent de compatibilisation, dans sa portion 2, est choisi parmi un organosilazane et/ou un cycloorganosilazane. 4) Matériau selon l'une quelconque des revendications 1 à 3, caractérisé en ce que les agents tensioactifs sont choisis dans le groupe formé par : # les agents tensioactifs non ioniques englobant : les acides gras polyalkoxylés ; les alkylphénols polyalkoxylés ; les alcools gras polyalkoxylés ; les amides gras polyalkoxylés ou polyglycérolés ; les amines grasses polyalkoxylées ; les polymères résultant de la condensation de l'oxyde d'éthylène et/ou de l'oxyde de propylène avec l'éthylèneglycol et/ou le propylèneglycol ; les polymères résultant de la condensation de l'oxyde d'éthylène et/ou de l'oxyde de propylène avec l'éthylènediamine ; les hydrocarbures terpéniques polyalkoxylés ; les polydiorganosiloxanes comportant des motifs siloxyles porteurs d'enchaînements oxyde d'éthylène et/ou d'enchaînements oxyde de propylène ; les polydiorganosiloxanes comportant des motifs siloxyles porteurs d'enchaînements de type polyol ; les silanes ou les polysilanes polyalkoxylés ; les alkylglucosides ; les alkylpolyglucosides ; les sucroéthers ; les sucroesters ; les sucroglycérides ; les esters de sorbitan ; les composés éthoxylés de ces dérivés de sucres ; des mélanges de ces agents tensioactifs ; # les agents tensioactifs anioniques englobant : les alkylbenzènesulfonates, les alkylsulfates, les alkyléthersulfates, les alkylaryléthersulfates, les alkylsuccinates, les alkylcarboxylates, les dérivés alkylés d'hydrolysats de protéine, les phosphates esters d'alkyle et/ou d'alkyléther et/ou d'alkylaryléther, où le cation est en général un métal alcalin ou alcalino-terreux ; et des mélanges des agents tensioactifs précités ; # les agents tensioactifs cationiques englobant : les halogénures de trialkylbenzylammonium ; les halogénures de tétraalkylammonium ; et des mélanges de ces agents tensioactifs ; # les agents tensioactifs amphotères englobant : les alkylbétaïnes, les alkyldiméthylbétaïnes, les alkylamidopropylbétaïnes, les alkylamidopropyldiméthylbétaïnes, les alkyltriméthyl-sulfobétaïnes ; les dérivés d'imidazoline tels que les alkylamphoacétates, alkylamphodiacétates, alkylampho-propionates, alkylamphodipropionates ; les alkylsultaïnes, les alkylamidopropyl-hydroxysultaïnes ; les produits de condensation d'acides gras et d'hydrolysats de protéines ;les dérivés amphotères des alkylpolyamines ; les protéines et hydrolysats de protéines ; des mélanges de ces agents tensioactifs. 5) Matériau selon l'une quelconque des revendications 1 à 4, caractérisé en ce que le POS (1) comprend: (i) des motifs siloxyles de formule : Ta Zb SiO 4-(a+b) (1.1) 2 dans laquelle : T est un groupe alcényle en C2-C6, - Z est un groupe hydrocarboné monovalent, exempt d'action défavorable sur l'activité du catalyseur et choisi parmi les groupes alkyles ayant de 1 à 8 atomes de carbone inclus, éventuellement substitués par au moins un atome d'halogène, ainsi que parmi les groupes aryles, - a est 1 ou 2, b est 0,1 ou 2 et a + b est compris entre 1 et 3, et (2i) éventuellement des autres motifs siloxyles de formule : ZcSiO (1.2) 2 dans laquelle Z a la même signification que ci-dessus et c a une valeur comprise entre 0 et 3. 6) Matériau selon l'une quelconque des revendications 1 à 5, caractérisé en ce que le POS (2) comprend : (i) des motifs siloxyles de formule : Hd Le SiO 4-(d +e) (2.1) 2 dans laquelle : - L est un groupe hydrocarboné monovalent, exempt d'action défavorable sur l'activité du catalyseur et choisi parmi les groupes alkyles ayant de 1 à 8 atomes de carbone inclus, éventuellement substitués par au moins un atome d'halogène, ainsi que parmi les groupes aryles, - d est 1 ou 2, e est 0,1 ou 2, d + e a une valeur comprise entre 1 et 3, et (2i) éventuellement des autres motifs siloxyles de formule moyenne : Lg SiO (2. 2) 2 dans laquelle L a la même signification que ci-dessus et g a une valeur comprise entre 0 et 3. 7) Matériau selon l'une quelconque des revendications 1 à 6, caractérisé en ce qu'il comprend en outre un ou plusieurs constituants complémentaires choisis dans le groupe comprenant : (6) au moins un inhibiteur des réactions de polyaddition, (7) une charge semi-renforçante ou de bourrage, (8) un ou plusieurs agent (s) coloration, (9) un ou plusieurs biocide (s), (10) leurs mélanges. 8) Procédé de préparation d'un matériau silicone 1 + Il selon l'une quelconque des revendications 1 à 7, caractérisé en ce qu'il consiste essentiellement à mélanger les ingrédients suivants : (A) la suspension de charge minérale renforçante (5) traitée par un AC, avec (B) éventuellement un ou plusieurs POS (1), (C) un ou plusieurs POS (2), (D) éventuellement un ou plusieurs POS (3), (E) un catalyseur (4) des réactions de polyaddition, (F) éventuellement un ou plusieurs inhibiteur(s) (6), (G) éventuellement une charge semi-renforçante ou de bourrage (7), (H) éventuellement un ou plusieurs agent (s) de coloration (8), (I) éventuellement un ou plusieurs agent (s) (9), et (J) un ou plusieurs agent (s) tensioactif(s)Il. 9) Procédé selon la revendication 8, caractérisé par les points suivants : - on produit le matériau silicone sous forme d'un système à deux composants Ci et C2 destinés à être mis en contact l'un avec l'autre pour produire un élastomère réticulé par réactions de polyaddition entre les POS (1) et (2), et - on fait en sorte que l'un seulement des composants Ci et C2 comprenne le catalyseur (E) et éventuellement l'un ou l'autre des POS (1) et (2). 10) Utilisation du matériau silicone I + Il selon l'une quelconque des revendications 1 à 7 pour la prise d'empreintes. 11) Utilisation selon la revendication 10, caractérisée en ce qu'elle consiste à faire en sorte que la réticulation de l'élastomère silicone s'initie par mélange des composants Ci et C2, à prendre l'empreinte et à laisser se poursuivre la réticulation jusqu'à ce que l'élastomère ait suffisamment réticulé et soit suffisamment dur. 12) Utilisation du matériau silicone I + Il selon l'une quelconque des revendications 1 à 7 pour la fabrication des tampons employés dans les techniques de tampographie. 13) Utilisation selon la revendication 12, caractérisé en ce qu'elle consiste à faire en sorte que la réticulation de l'élastomère silicone s'initie par mélange des composants Ci et C2, à conformer par moulage, de manière connue en soi, un objet ayant la forme du tampon souhaité et à laisser se poursuivre la réticulation jusqu'à ce que l'élastomère ait suffisamment réticulé et soit suffisamment dur. 14) Matériau silicone réticulable en élastomère silicone par des réactions de polyaddition, ledit matériau étant susceptible d'être obtenu par le procédé selon la revendication 8 ou 9, caractérisé par les propriétés suivantes prises en combinaison : # avant réticulation : une viscosité dynamique inférieure à 10 000 mPa.s, et # après réticulation pendant 24 heures dans une atmosphère régulée à 23 C et à 50 % d'humidité relative : - un caractère hydrophile marqué par une valeur d'angle de goutte # inférieure à 90 , - et un ensemble de propriétés mécaniques où la DSA se situe dans la gamme 5-50, la R/R est supérieure à 1,5 MPa.s, le A/R est supérieur à 200 % et la RD est supérieure à 5 kN/m. 15) Utilisation du matériau selon la revendication 14 pour la prise d'empreintes. 16) Utilisation du matériau selon la revendication 14 pour la fabrication des tampons employés dans les techniques de tampographie.